(57)【要約】【課題】生産性が良好で、強化処理後に高い機械的強度が得られるガラス板の製造方法を提供すること。【解決手段】本発明に係るガラス板の製造方法は、溶融状態のガラスを板状に成形する工程と、板状に成形されたガラスを所望の長さに切断し、矩形状のガラス片とする工程と、ガラス片をメッシュコンベア上に直接載置した状態で、第１の連続徐冷炉にて徐冷し、ガラスの自重により平坦化する工程と、を有する。【選択図】図１
2014051404.tif 000002
【特許請求の範囲】
【請求項１】
溶融状態のガラスを板状に成形する工程と、
板状に成形されたガラスを所望の長さに切断し、矩形状のガラス片とする工程と、
前記ガラス片をメッシュコンベア上に直接載置した状態で、第１の連続徐冷炉にて徐冷し、前記ガラスの自重により平坦化する工程と、
を有することを特徴とするガラス板の製造方法。
【請求項２】
前記平坦化後に、
前記ガラス片の切断面に対して垂直な方向に沿って、前記ガラス片の両端部を切除する工程をさらに有することを特徴とする請求項１に記載のガラス板の製造方法。
【請求項３】
前記切除後に、
前記ガラス片を２枚以上積み重ねた後、該積み重ねた前記ガラス片上に錘を載置した状態で、第２の連続徐冷炉にて徐冷する工程をさらに有することを特徴とする請求項２に記載のガラス板の製造方法。
【請求項４】
前記ガラス片上に、離型剤を介さずに直接前記ガラス片を載置して前記ガラス片を２枚以上積み重ねることを特徴とする請求項３に記載のガラス板の製造方法。
【請求項５】
複数枚ごとに前記ガラス片の間に平板を介在させて、前記ガラス片を積み重ねることを特徴とする請求項３又は４に記載のガラス板の製造方法。
【請求項６】
前記第１の連続徐冷炉内における前記ガラス片の温度は、
前記ガラスの屈伏点から７０℃低い温度を超え、前記ガラスの屈伏点以下であることを特徴とする請求項１乃至５のいずれか１項に記載のガラス板の製造方法。
【請求項７】
前記第２の連続徐冷炉内における前記ガラス片の温度は、
前記ガラスの屈伏点から７０℃低い温度を超え、前記ガラスの屈伏点から４０℃低い温度未満であることを特徴とする請求項３乃至５のいずれか１項に記載のガラス板の製造方法。
【請求項８】
前記第２の連続徐冷炉内における前記ガラス片の冷却速度は、０．１〜１０℃／ｍｉｎであることを特徴とする請求項３乃至５及び７のいずれか１項に記載のガラス板の製造方法。
【請求項９】
前記第１の連続徐冷炉内における前記ガラス片の冷却速度が、前記第２の連続徐冷炉内における前記ガラス片の冷却速度よりも速いことを特徴とする請求項３乃至５、７及び８のいずれか１項に記載のガラス板の製造方法。
【請求項１０】
オーバーフロー法、フロート法、スリットダウンドロー法、又はロールアウト法のいずれかの方法で、前記溶融状態のガラスを板状に成形することを特徴とする請求項１乃至９のいずれか１項に記載のガラス板の製造方法。
【発明の詳細な説明】
【技術分野】
【０００１】
本発明は、ガラス板の製造方法に関し、特に、生産性が良好で、強化処理後に高い機械的強度が得られるガラス板を製造できるガラス板の製造方法に関する。
【背景技術】
【０００２】
ガラス板の製造方法として、ロールアウト法、ダウンドロー法、スリットダウンドロー法、オーバーフロー法等の手法が知られている。例えば、ダウンドロー法では、溶融したガラスを鉛直方向に板状に引出ながら成形を行う。そして、鉛直方向に引き出された板状のガラス（以下、ガラス板と記載）は、下方へ搬送されながら徐冷が行われた後、所望の長さに切断される（特許文献１）。
【０００３】
また、高い機械的強度が得られる強化ガラスが知られている。これら強化ガラスは、徐冷点から歪点までの温度域を２００℃／分以下の冷却速度で冷却した後、化学強化処理することで、強化処理にてガラス表面に形成される圧縮応力層の圧縮応力値を高めることができるとされている（特許文献２）。
【先行技術文献】
【特許文献】
【０００４】
【特許文献１】特開２００８−８８００５号公報
【特許文献２】特開２０１０−１６８２５２号公報
【発明の概要】
【発明が解決しようとする課題】
【０００５】
しかしながら、特許文献１に記載のガラス板の製造方法は、溶融ガラスを板状に成形した後、引き続いて徐冷工程を行う。そのため、ガラス板の成形装置および徐冷装置は、高さ方向に非常に長い設備となるおそれがある。またそれに伴い、ガラスを溶融する設備を成形装置にあわせて高い位置に設置する必要がある。
【０００６】
さらに、ガラス板の徐冷工程におけるガラス板の搬送速度は、ガラス板の成形速度に依存する。そのため、前述のようにガラス板の冷却速度を２００℃／分以下となるように徐冷しようとすると、ガラス板の板厚を薄くするためにガラス板の搬送速度が速くなった場合、それに伴い徐冷装置を長くする必要がある。
【０００７】
以上のように、強化処理されるガラス板の製造についての好ましい徐冷条件を満たすようにガラス板の製造装置を製作すると、製造装置が非常に大きくなり、また、製造されるガラス板のコストが高くなるという問題がある。
【０００８】
本発明は、生産性が良好であり、また強化処理することによって高い機械的強度のガラス板を得ることができるガラス板の製造方法を提供することを目的とする。
【課題を解決するための手段】
【０００９】
本発明に係るガラス板の製造方法は、溶融状態のガラスを板状に成形する工程と、板状に成形されたガラスを所望の長さに切断し、矩形状のガラス片とする工程と、ガラス片をメッシュコンベア上に直接載置した状態で、第１の連続徐冷炉にて徐冷し、ガラスの自重により平坦化する工程と、を有することを特徴とする。
【発明の効果】
【００１０】
本発明によれば、板状に成形されたガラスを所望の長さに切断し、それら切断された矩形状のガラス片をメッシュコンベア上に直接載置した状態で、第１の連続徐冷炉にて徐冷し、ガラスの自重により平坦化しているので、生産性が良好であり、また強化処理することによって高い機械的強度のガラス板を得ることができる。
【図面の簡単な説明】
【００１１】
【図１】実施形態に係るガラス板の製造装置の構成図である。
【図２】実施形態に係るガラス板を積み重ねた図である。
【発明を実施するための形態】
【００１２】
以下、図面を参照して、実施形態に係るガラス板の製造方法について説明する。なお、実施形態では、ロールアウト法により、ガラス板を製造する場合について説明するが、他の方法、例えば、ダウンドロー法、スリットダウンドロー法、オーバーフロー法、又はフロート法により、ガラス板を製造するようにしてもよい。また、実施形態に係るガラス板の製造方法は、板厚が２ｍｍ以下の薄いガラス板を製造するのに適している。
【００１３】
（実施形態）
図１は、実施形態に係るガラス板の製造方法で使用するガラス板の製造装置１０の構成図である。ガラス板の製造装置１０は、ガラス板の成形装置１００と、第１の徐冷炉２００と、端部切除機３００と、第２の徐冷炉４００とを備える。
【００１４】
高い平坦性が求められる用途のガラス板を製造する場合、ロールアウト法でガラス板を成形した後、成形したガラス板を平坦化する必要がある。そこで、この実施形態では、第１の徐冷炉２００及び第２の徐冷炉４００において、ガラス板を平坦化している。
【００１５】
第１の徐冷炉２００では、ガラス板を徐冷しながら、ガラス板の比較的大きな反りやうねりを取り除いている（粗徐冷）。その後、第２の徐冷炉４００で、ガラス板を徐冷しながら、ガラス板の小さな反りやうねりを取り除き（精密徐冷）、平坦度の高いガラス板としている。以下、ガラス板の製造装置１０の各構成について説明する。
【００１６】
（ガラス板の成形装置１００の構成）
ガラス板の成形装置１００は、溶融ガラスを板状に成形した後、所定の長さに切断してガラス片を作成する。ガラス板の成形装置１００は、一対の引出ローラー１１０Ａ，１１０Ｂと、複数の搬送用ローラー１２０と、切断機構１３０とを備える。
【００１７】
一対の引出ローラー１１０Ａ，１１０Ｂは、スリット状の開口を有するスリットノズルＳＮから、溶融したガラスＧを板状に引き出す。複数の搬送用ローラー１２０は、所定の間隔で並べられている。複数の搬送用ローラー１２０は、回転することにより、一対の引出ローラー１１０Ａ，１１０Ｂにより引き出された板状のガラスＴ（以下、ガラス板Ｔと記載する）を切断機構１３０へと搬送する。
【００１８】
切断機構１３０は、複数の搬送用ローラー１２０により搬送されてくるガラス板Ｔを所望の長さに切断し、矩形状のガラス片Ｐとする。切断機構１３０は、例えば、ガラス板Ｔに割れ目（クラック）を入れるカッターと、割れ目が入ったガラス板Ｔに衝撃を与え、割れ目に沿ってガラス板Ｔを割るブレークローラー１３０Ｂとを備える。
【００１９】
第１の徐冷炉２００は、連続徐冷炉であり、金属製のメッシュベルトを使用したメッシュコンベア２１０と、駆動ローラー２２０と、複数の搬送用ローラー２３０と、複数枚のパネルヒーター２４０と、筐体２５０とを備える。
【００２０】
メッシュコンベア２１０は、駆動ローラー２２０により駆動されて、徐冷対象であるガラス片Pを搬送するメッシュコンベア２１０を搬送路に沿って搬送する。搬送用ローラー２３０は、搬送路にそって配設され、メッシュコンベア２１０を支持する。パネルヒーター２４０は、搬送路の上面側に配設され、図示しないコントローラにより独立して温度が制御される。筐体２５０は、搬送用ローラー２３０やパネルヒーター２４０等を収容する。
【００２１】
第１の徐冷炉２００は、切断機構１３０により所望の長さに切断されたガラス片Ｐをメッシュコンベア２１０上に直接載置した状態で徐冷炉内を搬送してガラス片Ｐを徐冷する。この徐冷により、ガラス片Ｐは、自重により平坦化され、ガラス片Ｐの比較的大きな反りやうねりが取り除かれる。ガラス片Ｐをメッシュコンベア２１０上に直接載置するため、棚板等を用いる必要がなく、ガラス片Ｐの向きも適宜に決めることができる。このため、ガラス片Ｐをメッシュコンベア２１０上に効率よく配置することが可能である。
【００２２】
また、第１の徐冷炉２００では、ガラス板の成形装置１００にて成形されたガラス板Ｇを切断した後のガラス片Ｐを扱うので、ガラス板の成形装置１００の成形速度やガラス板の幅に依存せずに効率的に徐冷を行うことができる。具体的には、ガラス板の成形速度とは別に徐冷速度を設定できるため、ガラス片Ｐの徐冷と平坦化に最適な熱処理条件を用いて生産性の良い徐冷が可能となる。なお、この第１の徐冷炉２００では、ガラス片Ｐの反りやうねりが１０００μｍ未満となるように、ガラス片Ｐが徐冷される。
【００２３】
また、第１の徐冷炉２００内におけるガラス片Ｐの温度Ｔ１は、ガラス片Ｐの屈伏点（Ｔｃ）−７０℃を超え、該屈伏点（Ｔｃ）以下の範囲内（Ｔｃ−７０℃＜Ｔ１≦Ｔｃ）となるようにパネルヒーター２４０を制御することが好ましい。ガラス片Ｐの温度Ｔ１が、ガラス片Ｐの屈伏点（Ｔｃ）−７０℃以下であると、ガラス片Ｐを平坦化することが難しい。また、ガラス片Ｐの温度Ｔ１が、ガラス片Ｐの屈伏点（Ｔｃ）を超えると、ガラス片Ｐが必要以上に軟化する。その結果、表面にメッシュコンベアの凹凸が転写される等の不具合が起こるためである。第１の徐冷炉２００内におけるガラス片Ｐの冷却速度は、５０℃／ｍｉｎ以下とすることが好ましい。なお、ガラスの屈伏点（Ｔｃ）は、ＴＭＡ（熱機械分析装置、ＪＩＳ  Ｒ  ３１０３−３：２００１）によって測定することができる。
【００２４】
端部切除機３００は、第１の徐冷炉２００で徐冷されたカラス片Ｐの両端を切除する。具体的には、端部切除機３００は、ガラス片Ｐの（切断機構１３０での）切断面に対して垂直な方向に沿って、ガラス片Ｐの両端部を切除する。この実施形態では、第１の徐冷炉２００にて、ガラス片Ｐの比較的大きな反りやうねりを取り除いている。このため、ガラス片Ｐの両端部を切除しやすくなっている。
【００２５】
ここで、ガラス片Ｐの両端部を切除する理由について説明する。図２は、ガラス片Ｐを積み重ねた断面図である。図２（ａ）は、両端部を切除する前のガラス片Ｐを積み重ねた断面図である。図２（ｂ）は、両端部を切除した後のガラス片Ｐを積み重ねた断面図である。次の第２の徐冷炉４００では、ガラス片Ｐを複数枚積み重ねた状態で、カラス片Ｐの反りやうねりを取り除く。しかし、ガラス片Ｐの両端部は、中央部に比べて板厚が厚くなっている。
【００２６】
このため、ガラス片Ｐの両端部を切除せずに、両端部の板厚が厚いままガラス片Ｐを積み重ねると、図２（ａ）に示すように板厚が相対的に薄い中央部に空間Ｓができてしまう。この結果、板厚が厚い両端部を切除せずに第２の徐冷炉４００で徐冷を行っても、ガラス片Ｐの中央部の反りやうねりを取り除くことは難しい。そこで、この実施形態では、端部切除機３００を用いて、板厚の厚い両端部を切除した後、ガラス片Ｐを積み重ねている。このようにすれば、板厚が相対的に薄い部分がなくなり、図２（ｂ）に示すように、中央部に空間Ｓがほとんどできない。このため、徐冷後に平坦度の高いガラス片Ｐを得ることができる。
【００２７】
なお、ガラス片Ｐ同士の融着を防止するため、通常、各ガラス片Ｐ間に離型剤（カーボン紙、合紙、アルミナ粉末、ＢＮスプレー（耐熱性ボロンナイトライドと特殊な無機バインダーを主成分とした離型剤））を介して、ガラス片Ｐを積み重ねる。しかし、離型剤を用いると、離型剤を各ガラス片Ｐ間に挿入する工程と、徐冷後に離型剤を除去する工程とが必要となり、ガラス片Ｐの製造に必要な時間が長くなる。また、工程数が増える分、ガラス片Ｐの製造コストが上昇してしまう。
【００２８】
そこで、この実施形態では、ガラス片Ｐ間に離型剤を介さずに、ガラス片Ｐ上に直接ガラス片Ｐを載置して、ガラス片Ｐを複数枚積み重ねている。このため、離型剤が不要となり、ガラス片Ｐの製造コストを抑制することができる。また、離型剤を各ガラス片Ｐ間に挿入する工程と、徐冷後に離型剤を除去する工程とが不要となるため、ガラス片Ｐの製造に必要な時間を短くすることができる。さらに、工程数が減る分、ガラス片Ｐの製造コストをさらに抑制することができる。
【００２９】
なお、ガラス片Ｐの両端部を切除した場合でも、ガラス片Ｐを数枚ではなく、何十枚も積み重ねると、上側に積み重ねられたガラス片Ｐは十分に平坦化できず、中央部に空間Ｓができてしまう可能性がある。このように、ガラス片Ｐを何十枚も積み重ねる場合には、数枚もしくは十枚程度ごとに、平坦な棚板（例えば、ステンレス鋼（ＳＵＳ）、インコネル（登録商標）、ネオセラム（耐熱ガラス、登録商標）、アルミナ（Ａｌ２Ｏ３）、ムライトコージライト、コージライト、ＳiＣ など）を挟むとよい。数枚もしくは十枚程度ごとに平坦な棚板を挟むことで、ガラス片Ｐを何十枚も積み重ねる場合でも、積み重ねた全てのガラス片Ｐを確実に平坦にすることが可能である。
【００３０】
積み重ねられたガラス片Ｐは、棚板Ｉ（例えば、ステンレス鋼（ＳＵＳ）、インコネル、ネオセラム（耐熱ガラス、登録商標）、アルミナ（Ａｌ２Ｏ３））上に載置され、最上部のガラス片Ｐの表面には、錘（おもり）Ｏが乗せられる。この状態で、ガラス片Ｐは、第２の徐冷炉４００で徐冷される。
【００３１】
第２の徐冷炉４００は、連続徐冷炉であり、第１の徐冷炉２００と同様の構成を備える。第２の徐冷炉４００は、積み重ねられたガラス片Ｐをメッシュコンベア上に載置した状態で徐冷炉内を搬送してガラス片Ｐを徐冷する。この徐冷により、ガラス片Ｐは、小さな反りやうねりが取り除かれて平坦なガラス片Ｐとなる。この第２の徐冷炉４００では、ガラス片Ｐの反りやうねりが６００μｍ以下となるように、ガラス片Ｐが徐冷される。平坦化されたガラス片Ｐは、ラップ加工及びポリッシュ加工を行う、もしくは、ポリッシュ加工のみに行うことによりガラス表面が鏡面となるようにしてもよい。
【００３２】
なお、第２の徐冷炉４００内におけるガラス片Ｐの温度Ｔ２は、ガラスの屈伏点（Ｔｃ）から７０℃低い温度を超え、ガラスの屈伏点（Ｔｃ）から４０℃低い温度未満の範囲内（Ｔｃ−７０℃＜Ｔ２＜Ｔｃ−４０℃）とすることが好ましい。ガラス片Ｐの温度Ｔ２が、ガラスの屈伏点（Ｔｃ）から７０℃低い温度以下であると、ガラス片Ｐを十分に平坦化することができない。また、ガラス片Ｐの温度Ｔ２が、ガラスの屈伏点（Ｔｃ）から４０℃低い温度以上であると、ガラス片Ｐが必要以上に軟化し、積み重ねたガラス片Ｐ同士が融着する恐れがある。
【００３３】
また、第２の徐冷炉４００内におけるガラス片Ｐの冷却速度は、０．１〜１０℃／ｍｉｎとすることが好ましい。すでに述べたように、ガラス板は、磁気ディスクのガラス基板や液晶ディスプレイのガラス基板、スマートフォンのカバーガラス等に用いられる。このような用途に使用される場合、ガラス板の強度向上を目的として化学強化処理を行う場合がある。
【００３４】
化学強化処理は、例えば、ナトリウム成分を含有するガラスを３８０℃程度に加熱した硝酸カリ溶融塩に浸漬することで、アルカリイオンのイオン交換（ガラスの成分であるナトリウムイオン（Ｎａ＋）をよりイオン半径の大きい溶融塩中のカリウムイオン（Ｋ＋）とイオン交換）を行い、ガラス表面に圧縮応力層を形成する方法であり、ガラスに高い強度を付与することができる。
【００３５】
化学強化処理は、上記のようにイオン交換を行うため、ガラスを構成する原子の網目構造の隙間がガラスの強化に大きな影響を与える。原子の網目構造の隙間が広すぎたり狭すぎたりすると、うまくイオン交換が行われず、圧縮応力層を効果的に形成することができない。このため、ガラス板を十分に強化することができない。
【００３６】
そして、徐冷の際の温度降下条件により、ガラス片Ｐのガラスを構成する原子の網目構造の隙間が変化することがわかっている。これは、徐冷の際の温度降下条件によっては、ガラス片Ｐを十分に化学強化することができないことを意味する。ガラス片Ｐを化学強化し、十分な強度を満たせるためには、第２の徐冷炉４００内におけるガラス片Ｐの冷却速度は、０．１〜１０℃／ｍｉｎ（分）とすることが好ましい。
【００３７】
以上のように、この実施形態に係るガラス板の製造方法は、第１の徐冷炉２００において、ガラス片Ｐを自重により平坦化している。このため、ガラス片Ｐの比較的大きな反りやうねりが取り除かれる。
【００３８】
また、板厚が相対的に厚い両端部を切除しているので、板厚が相対的に厚い部分がなくなり、中央部に空間がほとんどできずに済むため、第２の徐冷炉４００で徐冷した後に平坦度の高いガラス片Ｐを得ることができる。
【００３９】
また、ガラス片Ｐ間に離型剤を介さずに、ガラス片Ｐ上に直接ガラス片Ｐを載置して、ガラス片Ｐを複数枚積み重ねている。このため、離型剤が不要となり、ガラス片Ｐの製造コストを抑制することができる。また、離型剤を各ガラス片Ｐ間に挿入する工程と、徐冷後に離型剤を除去する工程とが不要となるため、ガラス片Ｐの製造に必要な時間を短くすることができる。さらに、工程数が減る分、ガラス片Ｐの製造コストをさらに抑制することができる。
【００４０】
さらに、ガラス片Ｐを何十枚も積み重ねる場合、数枚もしくは十枚程度ごとに、平坦な棚板を挟むようにしているので、積み重ねた全てのガラス片Ｐを確実に平坦にすることができる。
【００４１】
また、第１の徐冷炉２００で、比較的大きな反りやうねりを取り除いた後、第２の徐冷炉４００で、ガラス片Ｐの小さな反りやうねりを取り除いているので平坦度の非常に高いガラス片Ｐを得ることができる。
【００４２】
さらに、第２の徐冷炉４００内におけるガラス片Ｐの冷却速度は、０．１〜１０℃／ｍｉｎとしているので、化学強化の際に、イオン交換が効果的に行われるため、ガラス板を十分に強化することができる。
【００４３】
また、第１の徐冷炉２００におけるガラス片Ｐの冷却速度は、第２の徐冷炉４００におけるガラス片Ｐの冷却速度よりも速いことが好ましい。上述のとおり、第１の徐冷炉２００は、ガラス片Ｐをメッシュコンベア２１０上に直接載置した状態で徐冷炉内を搬送しガラス片Ｐを徐冷する。他方、第２の徐冷炉４００は、積み重ねられたガラス片Ｐをメッシュコンベア２１０上に載置した状態で徐冷炉内を搬送しガラス片Ｐを徐冷する。
【００４４】
そのため、メッシュコンベア２１０の幅が同一の場合、メッシュコンベア２１０の単位長さ当たりの処理量は、ガラス片Ｐを積み重ねた枚数だけ、第２の徐冷炉４００の方が第１の徐冷炉２００より多くなる。そのため、冷却速度を第１の徐冷炉に比べて第２の徐冷炉を速くすることで、どちらかの徐冷炉の数を増やしたりすることなく、工程間の処理能力を均一化することが可能となる。また、第２の徐冷炉４００は、ガラス片Ｐを積み重ねて処理しているため、ガラス片Ｐの積み重ね枚数を増減するだけで処理量の調整が可能である。
【００４５】
（その他の実施形態）
以上のように、本発明を上記具体例に基づいて詳細に説明したが、本発明は上記具体例に限定されるものではなく、本発明の範疇を逸脱しない限りにおいてあらゆる変形や変更が可能である。
【実施例】
【００４６】
次に、実施例を参照してより具体的に本発明のガラス板の製造方法について説明する。なお、表１，表２の加熱条件は、ガラス片の温度が、表１，表２に記載された加熱条件の温度となるように加熱したことを意味している。
【００４７】
（実施例１）
発明者らは、平坦度が低いメッシュコンベア上で徐冷を行っても、ガラス片を平坦化できるかについて調べた。具体的には、平坦度の高いインコネルの平板上にガラス片を置いて徐冷した場合と、平坦度の低いメッシュコンベア上にガラス片を置いて徐冷した場合とについて、自重によりガラス片の反り量がどの程度低下するかについて調べた。
【００４８】
徐冷前のガラス片の反り量は、３０００μｍであった。ガラス片の反り量の測定は、ガラス片を平坦な定盤上において、定盤表面とガラス片との隙間を、隙間ゲージを用いて測定した。
【００４９】
また、使用したガラス片の組成は、以下の通りである。
各実施例及び比較例で成形したガラス片の材料として用いたガラスの組成を以下に示す。ガラスは、酸化物基準におけるモル％表示で、ＳｉＯ２  ６１％、Ａｌ２Ｏ３  ８％、Ｎａ２Ｏ  １２％、Ｋ２Ｏ  ４％、ＭｇＯ  １０％、ＺｒＯ  ０．５％、Ｆｅ２Ｏ３  ３％、Ｃｏ３Ｏ４  ０．５％を含有する。
【００５０】
また、ガラス片の平均板厚は１０００μｍである。さらに、使用したガラス片の屈伏点Ｔｃは、６９０℃であった。
【００５１】
以下の表１に、各ガラス片の徐冷の加熱条件、及び反り量を示す。各ガラス片は、加熱条件の温度で１０分間加熱した後、室温にて自然冷却させた。徐冷前と徐冷後の反り量は、同一箇所を測定している。また、使用したガラス片の厚み（板厚）は、１ｍｍである。
【表１】
2014051404.tif 000003
【００５２】
表１の結果から、平坦度の高いインコネルの平板上にガラス片を置いて徐冷した場合と、平坦度の低いメッシュコンベア上にガラス片を置いて徐冷した場合とで、徐冷後のガラス片の平坦度にほとんど違いはなかった。このことから、自重による平坦化を行う場合、ガラス片を平坦度の高いインコネルの平板上に載せて徐冷しなくとも、メッシュコンベア上でガラス片を平坦化できることがわかった。
【００５３】
なお、表１の結果からは、６２０℃以下の温度では、ガラス片は、十分に平坦化することが難しいことがわかった。また、７００℃を超える温度では、ガラス片は平坦化するものの、メッシュコンベア上で徐冷した場合、ガラス片が軟化して、表面にメッシュコンベアの凹凸が転写されることがわかった。したがって、自重によりガラス片を平坦化する場合、６２０℃を超え７００℃以下の温度で熱処理すると好ましいことがわかった。
【００５４】
これは、この実施例１で使用したガラス片の屈伏点Ｔｃが、６９０℃であることから、第１の徐冷炉２００内におけるガラス片の温度Ｔ１は、ガラス片の屈伏点Ｔｃ−７０℃を超え、ガラス片の屈伏点Ｔｃ以下とした条件（Ｔｃ−７０℃＜Ｔ１≦Ｔｃ）にも合致する。なお、ガラス片の屈伏点Ｔｃは、ＴＭＡを用いて測定した。
【００５５】
（実施例２）
次に、発明者らは、第２の徐冷炉４００の徐冷条件と、ガラス片の反り量の変化との関係について調べた。具体的には、ガラス片を数枚重ねた状態で徐冷を行い、徐冷後のガラス片の反り量と、ガラス片の溶着の有無について調べた。なお、この実施例２で使用したガラス片の組成及び板厚は、実施例１で使用したガラス片の組成及び板厚と同じであるため、重複した説明を省略する。
【００５６】
以下の表２に、各ガラス片の加熱条件、反り量、融着の有無を示す。各ガラス片は、加熱条件の温度で６０分間加熱した後、室温にて自然冷却させた。使用したガラス片の厚み（板厚）は、１ｍｍである。徐冷前のガラス片は、熱処理で変形することで反り量が２０００〜３０００μｍであるものを用いた。
【表２】
2014051404.tif 000004
【００５７】
表２の結果から、徐冷時の温度条件が６５０℃以上になると、ガラス片同士が融着することがわかった。このため、第２の徐冷炉４００におけるガラス片の温度Ｔ２は、６５０℃未満とすることが好ましいことがわかった。また、錘の重さが重いほど、徐冷後の反り量が小さくなり、平坦度が向上することがわかった。なお、実施例１の結果からは、６２０℃以下の温度では、ガラス片は、十分に平坦化することが難しいことがわかっている。
【００５８】
この実施例２で使用したガラス片の屈伏点Ｔｃが、６９０℃であることから、第２の徐冷炉４００内におけるガラス片の温度Ｔ２は、ガラス片の屈伏点Ｔｃ−７０℃を超え、ガラス片の屈伏点Ｔｃ−４０℃未満とした条件（Ｔｃ−７０℃＜Ｔ２＜Ｔｃ−４０℃）にも合致する。なお、ガラス片の屈伏点Ｔｃは、ＴＭＡを用いて測定した。
【００５９】
（実施例３）
次に、発明者らは、第２の徐冷炉４００における徐冷条件（精密徐冷）と、化学強化後のガラス片のＣＳ及びＤＯＬとの関係について調べた。各ガラス片は、表３の加熱条件の温度で６０分間加熱した後、徐冷条件に記載の速度で温度を降下させた。使用したガラス片の厚み（板厚）は、１ｍｍである。
【００６０】
以下の表３に、各ガラス片の加熱条件、徐冷条件、ＣＳ及びＤＯＬの関係を示す。
【表３】
2014051404.tif 000005
【００６１】
表３の結果から、ガラス片の徐冷速度は、１０℃／ｍｉｎ        を超える速度で急速に冷却すると化学強化処理後のＣＳが低くなることがわかる。そのため、ガラス片の徐冷速度は、０．１〜１０℃／ｍｉｎの範囲内とすることが好ましいことがわかった。
【産業上の利用可能性】
【００６２】
本発明のガラス板の製造方法は、生産性が良好で、強化処理後に高い機械的強度が得られるガラス板を製造することができる。また、実施形態に係るガラス板の製造方法は、薄いガラス板、特に板厚が２ｍｍの薄いガラス板を製造するのに適している。このため、化学強化処理が必要な薄いガラス板、例えば、磁気ディスクのガラス基板や液晶ディスプレイのガラス基板、携帯電話やスマートフォンのカバーガラス等の製造に好適である。
【符号の説明】
【００６３】
１０…製造装置、１００…成形装置、１１０Ａ，１１０Ｂ…引出ローラー、１２０…搬送用ローラー、１３０…切断機構、１３０Ａ…カッター、１３０Ｂ…ブレークローラー、２００…徐冷炉、２１０…メッシュコンベア、２２０…駆動ローラー、２３０…搬送用ローラー、２４０…パネルヒーター、２５０…筐体、３００…端部切除機、４００…徐冷炉。
【図１】
2014051404.tif 000006
【図２】
2014051404.tif 000007